(57)【要約】【課題】赤色の光の感度を充分に得ることを可能にする固体撮像素子を提供する。【解決手段】半導体層３の内部にフォトダイオードを構成する電荷蓄積領域４が形成され、この電荷蓄積領域４の内部又は下に、電荷蓄積領域４を透過した光を反射させて電荷蓄積領域４の中央部に向かわせる反射膜１６が設けられている固体撮像素子を構成する。【選択図】図１
2010056167.tif 000002
【特許請求の範囲】
【請求項１】
半導体層と、
前記半導体層の内部に形成され、フォトダイオードを構成する電荷蓄積領域と、
前記電荷蓄積領域の内部又は下に配置され、前記電荷蓄積領域を透過した光を反射させて前記電荷蓄積領域の中央部に向かわせるように形成されている、反射面とを含む
固体撮像素子。
【請求項２】
前記反射面が、反射膜により形成されている請求項１に記載の固体撮像素子。
【請求項３】
前記反射面の前記電荷蓄積領域側が凹面である請求項１に記載の固体撮像素子。
【請求項４】
前記反射膜が、前記半導体層に斜めに入射した光を反射して前記電荷蓄積領域の中央部に向かわせる、側壁部をさらに有している請求項２に記載の固体撮像素子。
【請求項５】
前記反射面が、反射膜により形成されている請求項３に記載の固体撮像素子。
【請求項６】
前記半導体層がシリコン層である請求項１に記載の固体撮像素子。
【請求項７】
シリコン層に凹部を形成する工程と、
前記シリコン層の表面に、反射膜を形成する工程と、
前記反射膜をエッチングして、前記シリコン層の前記凹部上で前記反射膜を分断させて前記シリコン層を露出させる工程と、
前記シリコン層の露出した面から、シリコンのエピタキシャル成長を行い、前記反射膜を覆ってシリコンエピタキシャル層を形成する工程と、
上下を反転させて、別に用意した基体上に接着させる工程と、
前記反射膜の上方の前記シリコン層に、フォトダイオードを構成する電荷蓄積領域を形成する工程とを有する
固体撮像素子の製造方法。
【請求項８】
シリコン層に、前記シリコン層の表面に略垂直で底面が凹面である穴を形成する工程と、
異方性成膜法により、前記シリコン層の表面及び前記凹面の表面に、反射膜を形成する工程と、
前記穴内を埋めて、前記シリコン層の上に第２のシリコン層を形成する工程と、
前記穴内以外の、前記反射膜及び前記第２のシリコン層を除去する工程と、
前記シリコン層の上部及び前記穴内の前記第２のシリコン層に対して、シリコンをイオン注入して、非晶質シリコン層を形成する工程と、
前記非晶質シリコン層を結晶化させる工程と、
前記反射膜の上方に、フォトダイオードを構成する電荷蓄積領域を形成する工程とを有する
固体撮像素子の製造方法。
【請求項９】
シリコン層に溝を形成する工程と、
前記溝内を埋めて、前記シリコン層の上に反射膜を形成する工程と、
前記反射膜をエッチングして、前記溝の間の部分で前記反射膜を分断させる工程と、
上下を反転させて、別に用意した基体上に接着させる工程と、
前記反射膜の上方の前記シリコン層に、フォトダイオードを構成する電荷蓄積領域を形成する工程とを有する
固体撮像素子の製造方法。
【発明の詳細な説明】
【技術分野】
【０００１】
本発明は、固体撮像素子及びその製造方法に係わる。
【背景技術】
【０００２】
ＣＭＯＳセンサー（ＣＭＯＳ型固体撮像素子）等の固体撮像素子において、画素の微細化が進むに従い、各画素のフォトダイオードの電荷蓄積領域を決めるポテンシャル設計が困難になりつつある。
【０００３】
ポテンシャル設計が困難になる理由として、以下の点が挙げられる。
【０００４】
可視光線のうち、赤色の光は、シリコンにおける吸収係数が低いため、光電変換がフォトダイオードの比較的深い部分でも行われる。
従って、赤色感度を上げるために、シリコンの深い部分にポテンシャルを形成する必要がある。
このような深いポテンシャルを形成するためには、高いエネルギーでイオン注入を行う必要がある。
そして、このように高いエネルギーでイオン注入を行うために、イオン注入のマスクとして使用する、レジストを厚く形成する必要がある。
【０００５】
しかしながら、微細化に伴い、エッチングのマスクとして形成するレジストを厚く形成する必要が生じるので、マスクのレジストが高いアスペクト比になる。
そのため、レジストマスクを精度良く形成することが困難になりつつある。
そして、マスクのレジストのアスペクト比が高くなると、レジストの下部が細くなって倒れやすくなることから、製造歩留まりの低下を招くことになる。
【０００６】
また、イオン注入のプロファイルは、高いエネルギーであるほど、横方向の広がりを持つ。
そのため、画素の微細化が進むほど、分離が困難になり、注入された不純物イオンが隣の画素まで広がってしまうことがある。
【０００７】
高いエネルギーでイオン注入を行うことが困難であることにより、シリコンへ深く進入する赤色の光は、電荷蓄積領域で光電変換される割合が下がり、感度劣化かつ混色の原因となる。
【０００８】
そこで、このような問題点に対して、各画素のフォトダイオードの下方に反射膜を設けて、フォトダイオードよりも深く進入した光を反射して、フォトダイオードに戻す構成が提案されている（例えば、特許文献１参照。）。
このような構成とすれば、フォトダイオードを深く形成する必要がなくなり、高いエネルギーのイオン注入も不要となる。
【０００９】
【特許文献１】特開２００７−２７６０４号公報
【発明の開示】
【発明が解決しようとする課題】
【００１０】
ところで、フォトダイオードに入射する光は、入射面に対して垂直な成分だけとは限らない。入射面（シリコンの表面）の法線方向に対して斜めに入射した光は、シリコンに深く進入すると、フォトダイオード領域から外れることになる。
特に赤色の光は、深く進入するので、入射面の法線方向に対して斜めに入射すると、フォトダイオード領域からはずれやすくなる。これにより、赤色の光の感度が低下することになる。
【００１１】
また、前記特許文献１に記載された構成では、反射膜が平坦に形成されているので、入射面の法線方向に対して斜めに入射して、反射膜で反射した光は、画素の中心部から離れるように進み、その画素のフォトダイオード領域から外れやすくなる。そして、フォトダイオード領域から外れて、隣の画素に入って混色の原因となることもある。
【００１２】
さらに、前記特許文献１には、フォトダイオードの下方に反射膜を形成する方法が開示されていないため、どのようにしてフォトダイオードの下方に反射膜を形成するのかが、不明であった。
【００１３】
上述した問題の解決のために、本発明においては、赤色の光の感度を充分に得ることを可能にする、固体撮像素子及びその製造方法を提供するものである。
【課題を解決するための手段】
【００１４】
本発明の固体撮像素子は、半導体層と、この半導体層の内部に形成され、フォトダイオードを構成する電荷蓄積領域と、この電荷蓄積領域の内部又は下に配置された反射面とを含むものである。そして、反射面は、電荷蓄積領域を透過した光を反射させて電荷蓄積領域の中央部に向かわせるように形成されているものである。
【００１５】
上述の本発明の固体撮像素子によれば、電荷蓄積領域を透過した光を反射させて電荷蓄積領域の中央部に向かわせるように、反射面が形成されている。これにより、反射面によって電荷蓄積領域を透過した光（例えば、赤色の光）を反射させて、電荷蓄積領域の中央部に向かわせて、電荷蓄積領域の中央部に集めることができ、感度を向上することが可能になる。
【００１６】
本発明の固体撮像素子の製造方法は、シリコン層に凹部を形成する工程と、このシリコン層の表面に、反射膜を形成する工程と、この反射膜をエッチングして、シリコン層の凹部上で反射膜を分断させてシリコン層を露出させる工程とを有する。
さらに、シリコン層の露出した面から、シリコンのエピタキシャル成長を行い、反射膜を覆ってシリコンエピタキシャル層を形成する工程と、上下を反転させて、別に用意した基体上に接着させる工程とを有する。
さらにまた、反射膜の上方のシリコン層に、フォトダイオードを構成する電荷蓄積領域を形成する工程とを有する。
【００１７】
上述の本発明の固体撮像素子の製造方法によれば、シリコン層に凹部を形成し、そのシリコン層の表面に反射膜を形成し、反射膜をエッチングしてシリコン層の凹部上で反射膜を分断させるので、反射膜がシリコン層の凹部の間の凸部を含んで残る。これにより、残った反射膜が上に凸の形状となる。
そして、上下を反転させて基体上に接着させることにより、反射膜が下に凸の形状となり、反射膜の上面が凹面となる。
さらに、反射膜の上方のシリコン層に電荷蓄積領域を形成することにより、電荷蓄積領域の下に、下に凸の形状で上面が凹面である反射膜が形成される。
これにより、反射膜で電荷蓄積領域を透過した光を反射させて電荷蓄積領域の中央部に向かわせる構成を製造することが可能になる。
【００１８】
本発明の固体撮像素子の製造方法は、シリコン層にこのシリコン層の表面に略垂直で底面が凹面である穴を形成する工程と、異方性成膜法により、シリコン層の表面及び凹面の表面に、反射膜を形成する工程と、穴内を埋めて、シリコン層の上に第２のシリコン層を形成する工程とを有する。
さらに、穴内以外の、反射膜及び第２のシリコン層を除去する工程と、シリコン層の上部及び穴内の第２のシリコン層に対して、シリコンをイオン注入して、非晶質シリコン層を形成する工程と、非晶質シリコン層を結晶化させる工程とを有する。
さらにまた、反射膜の上方に、フォトダイオードを構成する電荷蓄積領域を形成する工程とを有する。
【００１９】
上述の本発明の固体撮像素子の製造方法によれば、シリコン層の表面に略垂直で底面が凹面である穴を形成し、異方性成膜法によりシリコン層の表面及び凹面の表面に反射膜を形成している。これにより、穴がシリコン層の表面に略垂直であり、異方性成膜法により反射膜を形成するので、反射膜は穴の側壁にはほとんど成膜されず、穴の底面に成膜される。また、穴の底面が凹面であるために、反射膜が穴の底面に沿って凹面形状に形成される。
そして、穴内を埋めてシリコン層の上に第２のシリコン層を形成していることにより、シリコン層に形成した穴において、シリコン層と第２のシリコン層との間に反射膜が埋め込まれる。
さらに、穴内以外の反射膜及び第２のシリコン層を除去し、シリコンをイオン注入して非晶質シリコン層を形成し、非晶質シリコン層を結晶化させることにより、反射膜を挟んで結晶質のシリコン層が形成される。
さらにまた、反射膜の上方に、フォトダイオードを構成する電荷蓄積領域を形成することにより、反射膜で電荷蓄積領域を透過した光を反射させて電荷蓄積領域の中央部に向かわせる構成を製造することが可能になる。
【００２０】
本発明の固体撮像素子の製造方法は、シリコン層に溝を形成する工程と、この溝内を埋めて、シリコン層の上に反射膜を形成する工程と、この反射膜をエッチングして、溝の間の部分で反射膜を分断させる工程とを有する。
さらに、上下を反転させて、別に用意した基体上に接着させる工程と、反射膜の上方のシリコン層に、フォトダイオードを構成する電荷蓄積領域を形成する工程とを有する。
【００２１】
上述の本発明の固体撮像素子の製造方法によれば、シリコン層に溝を形成し、この溝内を埋めてシリコン層の上に反射膜を形成し、この反射膜をエッチングして、溝の間の部分で反射膜を分断させている。これにより、反射膜が溝内の部分を含んで残り、溝内の部分の側壁部と、溝以外の部分の平坦部とを有する形状となる。反射膜の側壁部は、溝に沿って下向きになっている。
そして、上下を反転させて基体上に接着させることにより、反射膜の側壁部が上向きになる。
さらに、反射膜の上方のシリコン層に電荷蓄積領域を形成することにより、電荷蓄積領域の下に、平坦部と側壁部とを有する反射膜が形成される。これにより、反射膜で電荷蓄積領域を透過した光を反射させて電荷蓄積領域の中央部に向かわせる構成を製造することが可能になる。
【発明の効果】
【００２２】
上述の本発明の固体撮像素子によれば、電荷蓄積領域を透過した光を反射させて電荷蓄積領域に集めて、感度を向上させることができる。
また、半導体層の表面に対して斜めに入射した光も、反射させて電荷蓄積領域に集めることが可能になり、隣の画素に侵入して混色を生じることを抑制することが可能になる。
そして、赤色の光のように、半導体層に深く進入する光も、電荷蓄積領域に集めることができるため、半導体層内に電荷蓄積領域を深く形成する必要がなくなり、高いエネルギーでイオン注入を行う必要がなくなる。
これにより、画素の微細化が進んでも、イオン注入マスクのレジストのアスペクト比が高くならず、レジストマスクの破損が生じにくくなる。即ち、マスクの加工が容易になり、製造歩留まりの向上を図ることができる。
【００２３】
従って、本発明により、画素の微細化が進んでも、感度が高く、良好な画質の画像が得られる固体撮像素子を実現することができる。そして、この固体撮像素子を安定して製造することが可能になる。
【００２４】
上述の本発明の製造方法のそれぞれの方法によれば、反射膜で電荷蓄積領域を透過した光を反射させて電荷蓄積領域の中央部に向かわせる構成を製造することができる。
そして、いずれの方法においても、半導体の製造の際に通常行われる工程を応用して製造を行うことができるので、電荷蓄積領域に対して反射膜を設けた固体撮像素子を、容易に安定して製造することができる。
【発明を実施するための最良の形態】
【００２５】
本発明の内容及び本発明の具体的な実施の形態について、以下の項目毎に説明する。
１．本発明の概要
２．本発明の第１の実施の形態の構成及び製造方法
３．本発明の第２の実施の形態の構成及び製造方法
４．本発明の変形例やその他の構成
【００２６】
１．本発明の概要
本発明の固体撮像素子では、受光部を構成するフォトダイオードの電荷蓄積領域の内部又は下（光が入射する側とは反対の側）に反射面を設ける。これにより、深く進入して電荷蓄積領域を透過してしまう光（特に、赤色の光）を反射して、電荷蓄積領域に戻すことができるので、感度を向上することができる。
【００２７】
また、本発明の固体撮像素子では、反射面を、電荷蓄積領域を透過した光を反射させて、電荷蓄積領域の中央部に向かわせるように形成する。
ここで、「電荷蓄積領域の中央部」とは、主として電荷蓄積領域の平面方向の中央部を指すが、電荷蓄積領域の深さ方向の中央部をも意味する。
このような条件を満たす反射面の形状としては、いくつかの形状が考えられる。
大別すると、（１）全体的に電荷蓄積領域側が凹面となった形状の反射面、（２）主要部と半導体層に斜めに入射して電荷蓄積領域の外側に向かう光を電荷蓄積領域の中央部へ向かうように反射させる側面部とを有する反射面、の２種類ある。
【００２８】
反射面は、比較的薄い反射膜自体により、或いは、ある程度の厚さの層の表面により、構成することができる。
以下、主として、反射膜自体で反射面を構成する場合を説明する。
【００２９】
上述の（１）の反射面を、反射膜自体で構成する場合には、反射膜を全体的に電荷蓄積領域側が凹面となる形状に形成する。
このような形状としては、平面の傾斜が中央部から外側に段階的に増大する形状（断面が多角形になる）や、下に凸な曲面形状が挙げられる。
曲面形状とする場合、曲面の法線が光の入射面に垂直もしくは電荷蓄積領域の中心に向かって傾きを持つようにする。例えば、放物線面や楕円球面とする。
【００３０】
上述の（２）の反射面を、反射膜自体で構成する場合には、反射膜を主要部と外側に向かう光を反射させるための側壁部とを有する形状に形成する。
側壁部は、フォトダイオードが形成された半導体層の表面（光の入射面）に垂直な方向に形成することが望ましいが、多少（４５度以下）傾斜していても構わない。
【００３１】
ここで、本発明の固体撮像素子の構成を、前記特許文献１に記載されている構成と比較して、本発明の作用効果を説明する。
【００３２】
前記特許文献１に記載されている構成のように、電荷蓄積領域の下方に平坦な反射膜を配置した場合を、図２１に示す。
図２１に示すように、フォトダイオードＰＤに斜めに入射した光は、平坦な反射膜１０１で反射されると、斜め上方へフォトダイオードＰＤの外側に逃げていくように進む。これにより、受光検出にロスを生じて、感度が低下する。
【００３３】
これに対して、本発明の固体撮像素子の構成の場合を、図２２Ａ及び図２２Ｂに示す。
図２２Ａに示す構成は、反射膜５１が、フォトダイオードＰＤの下の平坦部５１Ａと、フォトダイオードＰＤの外側（横）の側壁部５１Ｂとを有している構成である。
平坦部５１Ａは、光の入射面（シリコン層の表面）に対して略平行に形成されている。側壁部５１Ｂは、光の入射面（シリコン層の表面）に対して略垂直に形成されている。
このような構成により、フォトダイオードＰＤに斜めに入射した光を、反射膜５１の側壁部５１Ｂで反射させて、フォトダイオードＰＤの中央部へ向かわせることができる。
図２２Ａでは、いったん反射膜５１の平坦部５１Ａで反射してから、側壁部５１Ｂで反射する光を図示している。図示しないが、直接側壁部５１Ｂに斜めに入射する光も、側壁部５１Ｂと平坦部５１Ａでそれぞれ反射させて、フォトダイオードＰＤの中央部へ向かわせることができる。
【００３４】
なお、図２２Ａでは、フォトダイオードＰＤの外側に接するように、反射膜５１の平坦部５１Ａ及び側壁部５１Ｂが形成されている。
本発明では、反射膜５１の平坦部５１Ａ又は側壁部５１Ｂが、フォトダイオードＰＤから少し離れていたり、フォトダイオードＰＤの内部に少し入り込んでいたりしていても、構わない。
また、反射膜５１の側壁部５１Ｂは、図２２Ａのように光の入射面（シリコン層の表面）に対して略垂直でなくてもよく、入射面に対してある程度（例えばシリコン層の表面に垂直な方向から４５度以下）傾斜していても良い。
また、側壁部を有する反射膜の側壁部以外の部分は、図２２Ａの平坦部５１Ａのようなシリコン層の表面に略平行な形状でなくてもよく、シリコン層の表面に対して傾斜した形状（例えばＶ字形状）や、曲面形状（例えばＵ字形状）であっても構わない。
【００３５】
なお、図２２Ａの反射膜５１と同じ形状を、ある程度厚い層で形成することも可能であるが、側壁部を厚く形成すると、場所を取って画素の微細化の妨げとなるため、少なくとも側壁部は、薄い反射膜により形成することが望ましい。さらに、全体を薄い反射膜とすれば、平坦部と側壁部を同時に形成することができる利点を有する。
【００３６】
図２２Ｂに示す構成は、フォトダイオードＰＤの下の反射膜５２が、フォトダイオードＰＤの側に凹面５２Ａを有している構成である。
このような構成により、フォトダイオードＰＤに斜めに入射した光を、反射膜５２の凹面５２Ａで反射させて、フォトダイオードＰＤの中央部へ向かわせることができる。
図２２Ｂに示すように、曲面の曲率を内側と外側とで変えた構成の他にも、凹面５２Ａの形状は、様々な形状が可能である。平面の傾斜角を外側に向かうに従い段階的に多くした構成（断面形状が多角形になる）、回転放物面や楕円球面等の一様な曲面とした構成、等が考えられる。
【００３７】
なお、図２２Ｂでは、フォトダイオードＰＤの下に接するように、反射膜５２の凹面５２Ａが形成されている。
本発明では、反射膜５２の凹面５２Ａが、フォトダイオードＰＤから少し離れていたり、フォトダイオードＰＤの内部に少し入り込んでいたりしていても、構わない。
【００３８】
このように、本発明の固体撮像素子では、反射膜の形状を選定することによって、入射面の法線に対して傾斜した方向に入射した光も、フォトダイオードで光電変換されるようにすることができる。
【００３９】
ここで、図２３に示すように、焦点Ｆからの点光源に近似されるように、光が入射する場合を考える。
この場合には、焦点Ｆ（０，０，ｆ）に対して、反射膜による反射面５３が下記の式で決まる回転放物面であれば、反射光はすべて入射面に垂直な方向、もしくは電荷蓄積領域の中心に向かうようになる。
ｚ＝（ｘ２＋ｙ２）／（４ａ）    （ただし、ａ≦ｆ）
これは、焦点Ｆ（０，０，ｆ）を与える回転放物面の式が、ｚ＝（ｘ２＋ｙ２）／（４ｆ）で与えられるので、この回転放物面よりも曲率を大きくしてやればよいからである。
【００４０】
反射膜の材料としては、金属（金属元素又は合金）、フォトダイオードを形成する半導体層（シリコン等）と屈折率差を有する絶縁体、屈折率が異なる２種類の絶縁体の薄膜（酸化膜や窒化膜）を交互に積層した多層膜（所謂、誘電体多層膜）が挙げられる。
ただし、多層膜は、複雑な形状に膜厚を安定して形成することが難しいので、一様な曲面形状や単純な凹面形状の場合に適している。
いずれの材料を使用する場合においても、反射膜で反射させたい波長の光（例えば赤色の光）に対する反射率が比較的大きくなるように、材料を選定する。
【００４１】
また、シリコンの屈折率をｎ１、反射膜の屈折率をｎ２とすると、反射面に垂直に入射した光の反射率Ｒは、Ｒ＝｛（ｎ１−ｎ２）／（ｎ１＋ｎ２）｝２で示されるため、ｎ２とｎ１の差分が大きい方が良い。
赤色領域の波長に対するシリコンの屈折率ｎ１＝３．９程度（波長６２０ｎｍ）であり、反射膜にシリコン酸化膜を用いた場合にはｎ２＝１．４（波長６２０ｎｍ）であるため、Ｒ＝０．２２（２２％）となる。
また、反射膜に用いる金属として、アルミニウムを用いた場合には、ｎ２＝１．３（波長６２０ｎｍ）であるため、Ｒ＝０．２５（２５％）となる。
反射膜に用いる金属として、銅を用いた場合には、ｎ２＝０．４７（波長６２０ｎｍ）であるため、Ｒ＝０．６２（６２％）となる。
反射膜に用いる金属として、金を用いた場合には、ｎ２＝０．１３（波長６２０ｎｍ）であるため、Ｒ＝０．８８（８８％）となる。
反射膜に用いる金属として、銀を用いた場合には、ｎ２＝０．２７（波長６２０ｎｍ）であるため、Ｒ＝０．７６（７６％）となる。
反射膜に用いる金属として、マグネシウムを用いた場合には、ｎ２＝０．４８（波長５７８．０８８６ｎｍ）であるため、Ｒ＝０．６１（６１％）となる。
反射膜に用いる金属として、リチウムを用いた場合には、ｎ２＝０．２２（波長６３５．８９７４ｎｍ）であるため、Ｒ＝０．８０（８０％）となる。
【００４２】
続いて、本発明の具体的な実施の形態を説明する。
【００４３】
２．本発明の第１の実施の形態の構成及び製造方法
本発明の固体撮像素子の第１の実施の形態の概略構成図（断面図）を、図１Ａ及び図１Ｂに示す。図１Ａは画素領域の断面図を示し、図１Ｂは周辺回路部の断面図を示している。本実施の形態は、本発明をＣＭＯＳセンサー（ＣＭＯＳ型固体撮像素子）に適用した場合である。
図１Ａ及び図１Ｂに示すように、シリコン基板１、酸化シリコン層２、シリコン層３の順に積層されて基体が構成され、シリコン層３の内部及び上に、画素や周辺回路を構成するフォトダイオードやトランジスタ等が形成されている。
【００４４】
図１Ａに示す画素領域では、受光部となるフォトダイオードを構成する領域として、シリコン層３の内部にＮ型の電荷蓄積領域４が形成されており、この電荷蓄積領域４の上方のシリコン層３の表面付近に、Ｐ型（Ｐ＋）のホール蓄積領域５が形成されている。これら電荷蓄積領域４及びホール蓄積領域５により、所謂ＨＡＤ（Hole Accumulated Diode）構造の受光部が構成されている。
フォトダイオードに隣接して、ゲート電極１３及びその側壁のサイドウォール絶縁層１５とから成る、読み出しゲート電極が形成されている。
読み出しゲート電極に対して、フォトダイオードとは反対の側に、Ｎ型のドレイン領域８が形成されている。このドレイン領域８は、フォトダイオードから読み出した電荷を貯めておいて、電荷量を電圧に変換する、所謂フローティングディフュージョンに相当するものである。
これらフォトダイオード、読み出しゲート電極、ドレイン領域８を囲って、シリコン層３内に埋め込まれた絶縁層（酸化シリコン層等）によって、素子分離層１１が形成されている。
そして、フォトダイオードに対して素子分離層１１を隔てた部分に、リセットトランジスタやアンプトランジスタやセレクトトランジスタ等の、各画素に設けられたトランジスタが配置される。
これらのトランジスタは、例えば、図１Ａの右の部分に示すように、ゲート電極１４と、ゲート電極１４の側壁のサイドウォール絶縁層１５と、ゲート絶縁膜１２と、Ｎ型のソース・ドレイン領域９とを有して構成される。即ち、Ｎ型のＭＯＳトランジスタ（ＮＭＯＳトランジスタ）で構成される。
【００４５】
図１Ｂに示す周辺回路領域では、Ｐ型ウエル領域６内にＮ型のソース・ドレイン領域９が形成されたＮＭＯＳトランジスタと、Ｎ型ウエル領域７内にＰ型のソース・ドレイン領域１０が形成されたＰＭＯＳトランジスタとが形成されている。これらのＭＯＳトランジスタは、それぞれ、素子分離層１１で分離された領域内に形成されている。いずれのＭＯＳトランジスタも、ゲート電極１４の側壁にサイドウォール絶縁層１５が形成されている。
【００４６】
なお、図１Ａ及び図１ＢのそれぞれのＭＯＳトランジスタには、左右のソース・ドレイン領域９，１０の内側（チャネル側）に、ソース・ドレイン領域９，１０よりも不純物濃度が低い領域（いわゆるＬＤＤ領域）９Ｌ，１０Ｌが形成されている。
【００４７】
本実施の形態においては、特に、画素領域のフォトダイオードを構成する電荷蓄積領域４の下に反射膜１６が形成され、この反射膜１６の上面、即ち電荷蓄積領域４側の面が凹面となっている。
このように反射膜１６の上面が凹面となっていることにより、図２２Ｂに示した反射膜５２の場合と同様に、凹面によって斜めに入射した光を反射して、電荷蓄積領域４の中央部へ向かわせることができる。
【００４８】
また、反射膜１６は、電荷蓄積領域４の下に連続して形成されており、反射膜１６の下には絶縁層１７を有している。
【００４９】
反射膜１６の材料としては、赤色の光の反射率の高い金属（例えば、金、銀、銅、マグネシウム等の前述した金属材料）や、赤色の光の屈折率がシリコンの屈折率と大きな差を有する材料（シリコン酸化物等）を使用することができる。また、赤色の光の反射率が高くなるように設計された誘電体多層膜も、使用することができる。
【００５０】
なお、図示しないが、必要に応じて、画素領域のフォトダイオードの上方にカラーフィルタや層内レンズやオンチップレンズを形成したり、画素領域のトランジスタや周辺回路領域の上方に配線層を形成したりしてもよい。
【００５１】
本実施の形態の固体撮像素子は、例えば、以下のようにして製造することができる。
【００５２】
図２に示すように、シリコン基板２１、酸化シリコン層２２、シリコン層２３が積層されて成るＳＯＩ基板２０を用意する。シリコン層２３の厚さは、例えば２μｍとする。
【００５３】
次に、ＳＯＩ基板２０のシリコン層２３に対して、凹凸を形成する加工を行う。ここで、図２の破線で囲った領域の拡大図を、図３Ａ及び図３Ｂに示す。
まず、図３Ａに示すように、レジスト２４をパターニングして、テーパー状の裾を有する第１のマスクを形成して、この第１のマスクを用いてシリコン層３の加工を行う。第１のマスクのレジスト２４のパターンの大きさは、例えば、１．４μｍ角とする。
第１のマスクのレジスト２４を除去した後に、図３Ｂに示すように、レジスト２５をパターニングして、テーパー状の裾を有する第２のマスクを形成して、この第２のマスクを用いてシリコン層３の加工を行う。これにより、図３Ｂに示す台形状（もしくは、図示しないが、円錐形状や放物面形状）の凹部を、シリコン層２３に形成する。例えば、シリコン層２３の深さを、最深部で２００ｎｍ程度とする。
さらに、第２のマスクのレジスト２５を除去する。
【００５４】
次に、シリコン層２３の表面を洗浄する。
その後、図４の拡大断面図に示すように、シリコン層２３の表面に反射膜２６を形成する。反射膜２６の厚さは、例えば、２０ｎｍとする。
この反射膜２６としては、金属膜や、熱酸化膜や、誘電体多層膜等が挙げられる。
なお、熱酸化膜を形成した後に、希フッ酸で熱酸化膜を剥離して、シリコン層２３の角を丸めた後に、再度熱酸化膜を形成してこの熱酸化膜を反射膜２６としても良い。
【００５５】
次に、図５の拡大断面図に示すように、反射膜２６の上に絶縁層２７を形成する。例えば、減圧ＣＶＤ法によって、ＴＥＯＳ（テトラエトキシシラン）層を３００ｎｍの厚さに形成する。
その後、ＣＭＰ（化学的機械的研磨）法等により、図５に示すように、絶縁層２７の表面を平坦化する。
【００５６】
次に、図６の拡大断面図に示すように、平坦化された絶縁層２７上に形成したレジスト２８を、シリコン層２３の凸部上の部分が残るようにパターニングして、マスクを形成する。そして、このマスクを用いて、フォトダイオードが形成される領域以外の絶縁層２７及び反射膜２６をエッチングで除去する。
これにより、シリコン層２３が露出すると共に、フォトダイオードが形成される領域に残るように、シリコン層２３の凹部上で反射膜２６が分断され、反射膜２６がシリコン層２３の凹部の間の凸部を含んで残る。残った反射膜２６は、図６に示すように、上に凸の形状となっている。
なお、周辺回路領域や画素領域のトランジスタの部分では、反射膜２６が不要であるため、この工程で反射膜２６を除去する。
【００５７】
次に、図７の拡大断面図に示すように、シリコン層２３の露出した面からシリコンのエピタキシャル成長を行い、例えば、厚さ５００ｎｍ成長させて、反射膜２６及び絶縁層２７の上を覆うように、シリコンエピタキシャル層２９を形成する。
このとき、絶縁層２７の上に鎖線で示すように、成長したシリコン層２９の繋ぎ目による欠陥が生じるが、この欠陥の部分は電荷蓄積領域４には使わないので、特に問題とはならない。
【００５８】
次に、図８の拡大断面図に示すように、シリコンエピタキシャル層２９の表面に、熱酸化膜３０を、例えば１００ｎｍの厚さで形成する。
【００５９】
以降の工程は、図２の破線の領域を拡大しない、図２と同様の縮尺の断面図で示す。
図９中右側に示すように、シリコン基板１上に酸化シリコン層（熱酸化膜等）２が形成された基体を用意する。また、図８までの工程で形成した積層体を、図９中左に示す。
そして、この図９中左側に示す積層体を上下反転させて、積層体の熱酸化膜３０を右側の基体の酸化シリコン層２に、プラズマ接着等により接着させる。
この接着させた状態を、図１０に示す。図１０に示すように、積層体の上下を反転させたことにより、反射膜２６が下に凸の形状となり、反射膜２６の上面が凹面となる。
なお、接着方法は、プラズマ接着に限らないが、後続の熱処理工程に充分耐えうる方法を採用する必要がある。
【００６０】
次に、ＳＯＩ基板２０のシリコン基板２１及び酸化シリコン層２２を除去して、図１１に示すように、シリコン層２３を露出させる。例えば、グラインダー及び化学的機械的研磨法によりシリコン基板２１を研削した後に、希フッ酸処理により酸化シリコン層２２を剥離する。
シリコン層２３及びシリコンエピタキシャル層２９が、図１に示したシリコン層３となる。反射膜２６は図１の反射膜１６となり、絶縁層２７は図１の絶縁層１７となる。
【００６１】
次に、図示しないが、シリコン層２３に素子分離層１１用の凹部を形成し、凹部内を埋めて例えば酸化シリコン層を形成して、素子分離層１１とする。
その後、シリコン層２３の反射膜２６（１６）の上の部分に、イオン注入により、電荷蓄積領域４やホール蓄積領域５を形成して、ＨＡＤ構造のフォトダイオードを構成する。
また、トランジスタを形成する領域に、イオン注入により、Ｐ型ウエル領域６やＮ型ウエル領域７を形成する。
【００６２】
続いて、シリコン層２３（３）の内部や上に、トランジスタ等の回路素子の各部品を形成する。シリコン層２３（３）上に、図１のゲート絶縁膜１２を介して、ゲート電極１３，１４を形成し、シリコン層２３（３）の内部にＬＤＤ領域９Ｌ，１０Ｌを形成する。
さらに、ゲート電極１３，１４の側壁にサイドウォール絶縁層１５を形成し、シリコン層２３（３）の内部にＭＯＳトランジスタのソース・ドレイン領域９，１０を形成する。
これにより、図１に示した構成を形成することができる。
【００６３】
必要に応じて、さらにその後に、層内レンズ、カラーフィルタ、オンチップレンズ、配線層等をそれぞれ形成する工程を行う。
このようにして、本実施の形態の固体撮像素子を形成することができる。
【００６４】
上述の製造方法では、反射膜２６（１６）を形成したシリコン層２３を使用して、フォトダイオードの電荷蓄積領域４及びホール蓄積領域５を形成している。これにより、電荷蓄積領域４及びホール蓄積領域５のポテンシャル形成を行うイオン注入のエネルギーを、１．５ＭｅＶ以下に抑えることが可能になる。
【００６５】
なお、図３Ａ及び図３Ｂでは、第１のマスクのレジスト２４と、第２のマスクのレジスト２５とを別々としたが、これらを同一のレジストで同一のマスクとしても、シリコン層２３に凹部を形成することが可能である。
図３Ａ及び図３Ｂに示したように、別々のマスクを形成した方が、形成可能な凹部の形状の範囲を広げることができる。
【００６６】
上述した製造方法では、基体を新たに用意して接着を行ったが、接着を行わないで製造することも可能である。その製造方法を、図１２Ａ〜図１２Ｅを参照して説明する。
【００６７】
単結晶のシリコン層（シリコン基板、シリコン基板上のシリコンエピタキシャル層、ＳＯＩ基板の単結晶シリコン層等）を用意する。
まず、図示しないが、このシリコン層に対して、レジストパターンをマスクとした加工により、シリコン層の表面に略垂直であり、底面が凹面である形状の穴を形成する。
【００６８】
その後、図１２Ａに示すように、この穴を形成したシリコン層３１上に、スパッタリング等の異方性成膜法により、反射膜３２を形成する。これにより、シリコン層３１の、平坦部の表面及び穴の表面に、それぞれ反射膜３２が形成される。異方性成膜法により成膜しているので、シリコン層の表面に略垂直な穴の側壁には反射膜３２がほとんど成膜されない。
この反射膜３２としては、金属膜等が挙げられる。
なお、この成膜方法では、多層膜を均一に形成することが難しいので、誘電体多層膜には適していない。反射膜として誘電体多層膜を形成する場合には、前述した図２〜図１１に示した製造方法を適用した方が良い。
【００６９】
次に、図１２Ｂに示すように、シリコン層３１の穴を埋めて、全面的にシリコン層（単結晶ではない、アモルファスシリコン層又は多結晶シリコン層）３３を形成する。例えば、ＣＶＤ法によりアモルファスシリコン層を形成する。これにより、穴の内部においては、シリコン層３１とシリコン層３３の間に反射膜３２が埋め込まれる。
【００７０】
次に、ＣＭＰ法又はエッチバックにより、シリコン層３１の平坦面上の、反射膜３２及びシリコン層３３を除去する。これにより、図１２Ｃに示すように、シリコン層３１の穴内のみに、反射膜３２及びシリコン層３３が残る。
【００７１】
次に、シリコン層３３が埋め込まれた穴の周辺の領域に、シリコンのイオン注入３４を行う。例えば、２．５ＭｅＶのエネルギーで、ドーズ量を１×１０１５／ｃｍ２とする。
これにより、図１２Ｄに示すように、イオン注入３４がなされた部分のシリコン層３１及びシリコン層３３が、アモルファスシリコン層３５となる。
【００７２】
その後、レーザーアニールで再結晶化させる。これにより、アモルファスシリコン層３５が結晶化すると共に、図１２Ｄで残っているシリコン層３３も結晶化する。
このようにして、図１２Ｅに示すように、反射膜３２以外の部分を結晶化したシリコン層３６として、反射膜３２を挟んで結晶質のシリコン層が形成される。この図１２Ｅのシリコン層３６を図１のシリコン層３として使用して、反射膜３２を図１の反射膜１６とする。この製造方法の場合は、図１の絶縁層１７は形成されず、反射膜１６の下にシリコン層３が接して形成される。
【００７３】
次に、図示しないが、シリコン層３に素子分離層１１用の凹部を形成し、凹部内を埋めて例えば酸化シリコン層を形成して、素子分離層１１とする。
その後、シリコン層３６（３）の反射膜３２（１６）の上の部分に、イオン注入により、電荷蓄積領域４やホール蓄積領域５を形成して、ＨＡＤ構造のフォトダイオードを構成する。
また、トランジスタを形成する領域に、イオン注入により、Ｐ型ウエル領域６やＮ型ウエル領域７を形成する。
【００７４】
続いて、シリコン層３６（３）の内部や上に、トランジスタ等の回路素子の各部品を形成することにより、図１に示した構成を形成することができる。
必要に応じて、さらにその後に、層内レンズ、カラーフィルタ、オンチップレンズ等をそれぞれ形成する工程を行う。
このようにして、本実施の形態の固体撮像素子を形成することができる。
【００７５】
上述の製造方法では、反射膜３２（１６）を形成したシリコン層３６（３）を使用して、フォトダイオードの電荷蓄積領域４及びホール蓄積領域５を形成している。これにより、電荷蓄積領域４及びホール蓄積領域５のポテンシャル形成を行うイオン注入のエネルギーを、１．５ＭｅＶ以下に抑えることが可能になる。
【００７６】
いずれの製造方法で製造した場合にも、画素領域の電荷蓄積領域４の下に、反射膜を容易に形成することができる。
【００７７】
上述の本実施の形態の固体撮像素子の構成によれば、電荷蓄積領域４の下に反射膜１６が設けられ、反射膜１６の電荷蓄積領域４側の面（上面）が凹面である。そのため、図２２Ｂに示した反射膜５２の場合と同様に、凹面によって斜めに入射した光を反射して、電荷蓄積領域４の中央部へ向かわせることができる。
これにより、反射膜１６によって電荷蓄積領域を透過した光（例えば、赤色の光）を電荷蓄積領域４の中央部に集めることができ、感度を向上することが可能になる。
また、シリコン層３の表面に対して斜めに入射した光も、反射させて電荷蓄積領域４に集めることが可能になり、隣の画素に侵入して混色を生じることを抑制することが可能になる。
【００７８】
そして、シリコン層３内に電荷蓄積領域４を深く形成する必要がなくなり、高いエネルギーでイオン注入を行う必要がなくなる。
これにより、画素の微細化が進んでも、イオン注入マスクのレジストのアスペクト比が高くならず、レジストマスクの破損が生じにくくなるので、マスクの加工が容易になり、製造歩留まりの向上を図ることができる。
また、高いエネルギーでイオン注入するための特別な装置を使用しなくてもよくなり、工程数を削減することも可能になる。
【００７９】
従って、画素の微細化が進んでも、感度が高く、良好な画質の画像が得られる固体撮像素子を実現することができる。そして、この固体撮像素子を安定して製造することが可能になる。
【００８０】
なお、反射膜１６を金属膜とする場合において、製造時の熱処理工程の際に、拡散によってシリコン層３の電荷蓄積領域４となる部分に金属が入り込むことや、シリコン層３と金属との反応によってシリサイド化することが問題となることがある。
そのような金属を使用する場合には、図示しないが、反射膜１６とシリコン層３との間に、拡散やシリサイド化に対するバリアとなる絶縁膜を形成してもよい。
【００８１】
バリアとなる絶縁膜を形成する場合には、例えば、図２〜図１１に示した製造方法において、図４の反射膜２６を形成する工程の前に、シリコン層２３の表面にバリアとなる絶縁膜を形成し、その上に反射膜２６を形成する。また、シリコン層２３の表面を熱酸化して、バリアとなる絶縁膜とすることも可能である。
【００８２】
３．本発明の第２の実施の形態の構成及び製造方法
本発明の固体撮像素子の第２の実施の形態の概略構成図（断面図）を、図１３に示す。本実施の形態も、本発明をＣＭＯＳセンサー（ＣＭＯＳ型固体撮像素子）に適用した場合である。
【００８３】
図１３に示すように、シリコン基板４１、絶縁層４２、シリコン層４５の順に積層されて、基体が構成されている。
そして、受光部として、シリコン層４５の内部にフォトダイオード４６が形成されている。
このフォトダイオード４６に隣接して、ゲート電極４８及びその側壁のサイドウォール絶縁層４９とから成る、読み出しゲート電極が形成されている。
シリコン層４５と読み出しゲート電極との間には、薄いゲート絶縁膜４７が形成されている。
【００８４】
受光部のフォトダイオード４６は、図示しないが、図１に示した電荷蓄積領域４及びホール蓄積領域５が形成されている。
また、図示しない他の部分には、図１Ａ及び図１Ｂに示したような、各種ＭＯＳトランジスタや読み出し用のドレイン領域が形成されている。
【００８５】
本実施の形態は、図２２Ａで説明した反射膜５１（５１Ａ，５１Ｂ）と同様に、反射膜４３が、フォトダイオード４６の下の平坦部４３Ａと、フォトダイオード４６の外側の側壁部４３Ｂとを有している構成である。
このように反射膜４３がフォトダイオード４６の外側の側壁部４３Ｂを有していることにより、図２２Ａに示した反射膜５１の場合と同様に、側壁部４３Ｂによって斜めに入射した光を反射して、フォトダイオードの中央部へ向かわせることができる。
【００８６】
反射膜４３の材料としては、赤色の光の反射率の高い金属（例えば、金、銀、銅、マグネシウム等の前述した金属材料）や、赤色の光の屈折率がシリコンの屈折率と大きな差を有する材料（シリコン酸化物等）を使用することができる。
【００８７】
また、フォトダイオード４６と反射膜４３との間には、絶縁膜４４が形成されている。この絶縁膜４４は、製造時に、拡散やシリサイド化に対するバリアとなる絶縁膜である。
【００８８】
なお、図示しないが、必要に応じて、画素領域のフォトダイオード４６の上方にカラーフィルタや層内レンズやオンチップレンズを形成したり、画素領域のトランジスタや周辺回路領域の上方に配線層を形成したりしてもよい。
【００８９】
本実施の形態の固体撮像素子は、例えば、以下のようにして製造することができる。
【００９０】
図１４に示すように、図２と同様のＳＯＩ基板２０を用意して、ＳＯＩ基板２０のシリコン層２３を加工して、後にフォトダイオード４６となる領域の端部に、溝２３Ａを形成する。
【００９１】
次に、図１５に示すように、まず、シリコン層２３の表面に、バリアとなる絶縁膜４４を、溝２３Ａの大きさよりも充分に薄く形成する。例えば、ＣＶＤ法により、窒化シリコン膜を５０ｎｍの厚さに形成する。
さらに、溝２３Ａの内部を埋めて全面的に、反射膜４３を形成する。この反射膜４３としては、金属膜が挙げられる。
これにより、反射膜４３が、表面にあるシリコン層２３の表面に略平行な部分と、溝２３Ａの内部にあるシリコン層２３の表面に略垂直な部分とを有する。
なお、反射膜４３を酸化膜や窒化膜により形成する場合には、後述するように工程を変更する。
【００９２】
次に、図１６に示すように、レジスト６１をパターニングして、マスクを形成し、このマスクを用いて、フォトダイオードが形成される領域以外の反射膜４３をエッチングで除去する。
これにより、フォトダイオードが形成される領域に残るように、溝２３Ａの間の部分で反射膜４３が分断されると共に、反射膜４３が溝内の部分の側壁部と、溝以外の部分の平坦部とを有する形状となる。反射膜４３の側壁部は、溝に沿って下向きになっている。
なお、周辺回路領域や画素領域のトランジスタの部分では、反射膜４３が不要であるため、この工程で反射膜４３を除去する。
【００９３】
次に、図１７に示すように、表面を覆って、絶縁層４２を形成する。例えば、ＣＶＤ法等により、窒化シリコン層を形成する。この絶縁層４２は、反射膜４３よりも充分に厚く形成する。
また、後の接着工程の際のボイドの発生を抑制するために、絶縁層４２を形成した後に、化学的機械的研磨等の表面平坦化処理を行ってもよい。
【００９４】
次に、図１８に示すように、シリコン基板４１上に、図１７までの工程で形成した積層体を上下反転させて、プラズマ接着等により接着する。接着方法は、プラズマ接着に限らないが、後続の熱処理工程に充分耐えうる方法を採用する必要がある。
積層体のシリコン層２３が、図１３のシリコン層４５となる。また、積層体の上下を反転させたことにより、反射膜４３の側壁部が上向きになる。
【００９５】
次に、ＳＯＩ基板２０のシリコン基板２１及び酸化シリコン層２２を除去して、図１９に示すように、シリコン層４５を露出させる。例えば、グラインダー及び化学的機械的研磨法によりシリコン基板２１を研削した後に、希フッ酸処理により酸化シリコン層２２を剥離する。
【００９６】
次に、図２０に示すように、シリコン層４５の反射膜４３の平坦部４３Ａの上の部分に、イオン注入により、電荷蓄積領域やホール蓄積領域を形成して、ＨＡＤ構造のフォトダイオード４６を形成する。また、シリコン層４５の上に、ゲート絶縁膜４７を介して、ゲート電極４８やサイドウォール絶縁層４９を形成する。
【００９７】
続いて、シリコン層４５の内部や上に、トランジスタ等の回路素子の各部品を形成することにより、図１３に示した構成を形成することができる。
必要に応じて、さらにその後に、層内レンズ、カラーフィルタ、オンチップレンズ、配線層等をそれぞれ形成する工程を行う。
このようにして、本実施の形態の固体撮像素子を形成することができる。
【００９８】
なお、反射膜４３を酸化膜や窒化膜とする場合には、バリアとなる絶縁膜４４は不要である。その場合には、図１５の工程において、シリコン層２３上に直接、溝２３Ａを埋めて、反射膜４３を形成する。この場合、その後の工程は、図１６〜図２０に示したと同様に行うことができる。
【００９９】
また、図１６に示した工程において、その後形成するフォトダイオード４６に１対１で対応するように、即ち画素毎に、反射膜４３を分断した。
この工程において、反射膜４３は、必ずしも画素毎に分断しなくてもよく、隣接するいくつかの画素で反射膜４３が連続していても構わない。少なくともフォトダイオードが形成される領域に反射膜４３が残るようにすればよい。
ただし、画素領域には、フォトダイオードのイオン注入のマスクの位置を合わせるために、アライメントマークを形成する必要がある。そのため、最低限アライメントマークを形成する部分では、反射膜４３を除去する。
【０１００】
上述の本実施の形態の固体撮像素子の構成によれば、フォトダイオード４６の下の反射膜４３が、フォトダイオード４６の下の平坦部４３Ａと、フォトダイオード４６の外側の側壁部４３Ｂとを有している。そのため、図２２Ａに示した反射膜５１の場合と同様に、反射膜４３の側壁部４３Ｂによって、斜めに入射した光を反射して、電荷蓄積領域４の中央部へ向かわせることができる。
これにより、反射膜４３によってフォトダイオード４６の電荷蓄積領域を透過した光（例えば、赤色の光）を電荷蓄積領域の中央部に集めることができ、感度を向上することが可能になる。
また、シリコン層４５の表面に対して斜めに入射した光も、反射させて電荷蓄積領域に集めることが可能になり、隣の画素に侵入して混色を生じることを抑制することが可能になる。
【０１０１】
そして、シリコン層４５内に電荷蓄積領域を深く形成する必要がなくなり、高いエネルギーでイオン注入を行う必要がなくなる。
これにより、画素の微細化が進んでも、イオン注入マスクのレジストのアスペクト比が高くならず、レジストマスクの破損が生じにくくなるので、マスクの加工が容易になり、製造歩留まりの向上を図ることができる。
また、高いエネルギーでイオン注入するための特別な装置を使用しなくてもよくなり、工程数を削減することも可能になる。
【０１０２】
従って、画素の微細化が進んでも、感度が高く、良好な画質の画像が得られる固体撮像素子を実現することができる。そして、この固体撮像素子を安定して製造することが可能になる。
【０１０３】
４．本発明の変形例やその他の構成
図１３に示した実施の形態の構成において、反射膜４３を誘電体多層膜とすることも考えられる。
しかし、図１５に示したように溝２３Ａを埋めて反射膜４３を形成することから、画素が大きいときには誘電体多層膜とすることが可能であるが、画素が微細化されるほど、誘電体多層膜で反射膜４３を形成することが難しくなっていく。
【０１０４】
なお、図１４〜図２０に示した製造工程を応用することにより、前記特許文献１に記載されたような平坦な反射膜（図２１に示した反射膜１０１）も、容易に形成することができる。
即ち、以下のようにして、固体撮像素子を製造する。
まず、図１４に示した工程でシリコン層２３に溝を形成せず、図１５に示した工程でシリコン層２３上に絶縁膜４４と反射膜４３を順次成膜する。
そして、レジスト６１のマスクでエッチングして、反射膜４３を分断する。
さらに、分断した反射膜４３の上に絶縁層４２を形成し、絶縁層４２をシリコン基板４１に接着する。
その後、反射膜４３上にフォトダイオードの電荷蓄積領域やホール蓄積領域を形成する。
この場合、シリコン層に溝を形成しないので、反射膜の下のシリコン層として、図１４のＳＯＩ基板の代わりに、シリコン基板をそのまま使用することも可能である。
【０１０５】
上述の各実施の形態では、いずれも、反射膜を形成して、深く進入する光を反射させる反射面を構成していた。
本発明は、比較的薄い反射膜に限らず、ある程度厚さのある層を形成して、その表面に反射面を構成してもよい。例えば、酸化シリコンや窒化シリコン等の絶縁体の層を、その表面が凹面となるように形成して、この凹面を反射面にしてもよい。
【０１０６】
上述の各実施の形態は、本発明をＣＭＯＳ型固体撮像素子に適用した場合であったが、ＣＣＤ固体撮像素子等のその他の構成の固体撮像素子にも、同様に本発明を適用することができる。
ＣＣＤ固体撮像素子においても、受光部となるフォトダイオードの電荷蓄積領域の内部又は下方に反射膜を設けることにより、反射膜により赤色の光を反射させて、赤色の光の感度を向上することができる。
【０１０７】
上述の各実施の形態では、フォトダイオードを形成する半導体層をシリコン層としていたが、その他の半導体層（Ｇｅ層や化合物半導体層等）にフォトダイオードを形成する固体撮像素子にも、本発明を適用することが可能である。
【０１０８】
また、本発明を、赤外光をフォトダイオードの電荷蓄積領域で受光検出する固体撮像素子にも適用することができる。この場合、反射面における赤外光の反射率が充分に得られるように、反射面を構成する材料（反射膜等）を選定する。
本発明を適用することにより、フォトダイオードを透過した赤外光を反射面で反射させて、フォトダイオードの中央部に戻して、赤外光の感度を向上させることができる。
【０１０９】
本発明は、上述の実施の形態に限定されるものではなく、本発明の要旨を逸脱しない範囲でその他様々な構成が取り得る。
【図面の簡単な説明】
【０１１０】
【図１】Ａ、Ｂ  本発明の固体撮像素子の第１の実施の形態の概略構成図（断面図）である。
【図２】図１の固体撮像素子の製造方法を示す製造工程図である。
【図３】Ａ、Ｂ  図１の固体撮像素子の製造方法を示す製造工程図である。
【図４】図１の固体撮像素子の製造方法を示す製造工程図である。
【図５】図１の固体撮像素子の製造方法を示す製造工程図である。
【図６】図１の固体撮像素子の製造方法を示す製造工程図である。
【図７】図１の固体撮像素子の製造方法を示す製造工程図である。
【図８】図１の固体撮像素子の製造方法を示す製造工程図である。
【図９】図１の固体撮像素子の製造方法を示す製造工程図である。
【図１０】図１の固体撮像素子の製造方法を示す製造工程図である。
【図１１】図１の固体撮像素子の製造方法を示す製造工程図である。
【図１２】Ａ〜Ｅ  図１の固体撮像素子の他の製造方法を示す製造工程図である。
【図１３】本発明の固体撮像素子の第２の実施の形態の概略構成図（断面図）である。
【図１４】図１３の固体撮像素子の製造方法を示す製造工程図である。
【図１５】図１３の固体撮像素子の製造方法を示す製造工程図である。
【図１６】図１３の固体撮像素子の製造方法を示す製造工程図である。
【図１７】図１３の固体撮像素子の製造方法を示す製造工程図である。
【図１８】図１３の固体撮像素子の製造方法を示す製造工程図である。
【図１９】図１３の固体撮像素子の製造方法を示す製造工程図である。
【図２０】図１３の固体撮像素子の製造方法を示す製造工程図である。
【図２１】反射膜が平坦な場合の反射光を示す図である。
【図２２】Ａ  反射膜が側壁部を有する場合の反射光を示す図である。  Ｂ  反射膜が凹面を有する場合の反射光を示す図である。
【図２３】反射膜の凹面、反射光とその焦点の関係を示す図である。
【符号の説明】
【０１１１】
１，２１，４１  シリコン基板、３，２３，３１，４５  シリコン層、４  電荷蓄積領域、５  ホール蓄積領域、８  ドレイン領域、９，１０  ソース・ドレイン領域、１１  素子分離層、１３，１４，４８  ゲート電極、１５，４９  サイドウォール絶縁層、１６，２６，３２，４３，５１，５２  反射膜、１７，２７  絶縁層、２０  ＳＯＩ基板、２４，２５，２８，６１  レジスト、２９  シリコンエピタキシャル層、３０  熱酸化膜、３４  イオン注入、３５  アモルファスシリコン層、３６  シリコン層、４４  絶縁膜、４６，ＰＤ  フォトダイオード、５１Ａ  平坦部、５１Ｂ  側壁部、５２Ａ  凹面
【図１】
2010056167.tif 000003
【図２】
2010056167.tif 000004
【図３】
2010056167.tif 000005
【図４】
2010056167.tif 000006
【図５】
2010056167.tif 000007
【図６】
2010056167.tif 000008
【図７】
2010056167.tif 000009
【図８】
2010056167.tif 000010
【図９】
2010056167.tif 000011
【図１０】
2010056167.tif 000012
【図１１】
2010056167.tif 000013
【図１２】
2010056167.tif 000014
【図１３】
2010056167.tif 000015
【図１４】
2010056167.tif 000016
【図１５】
2010056167.tif 000017
【図１６】
2010056167.tif 000018
【図１７】
2010056167.tif 000019
【図１８】
2010056167.tif 000020
【図１９】
2010056167.tif 000021
【図２０】
2010056167.tif 000022
【図２１】
2010056167.tif 000023
【図２２】
2010056167.tif 000024
【図２３】
2010056167.tif 000025